ТРЕХМЕРНЫЕ НЕТКАНЫЕ МАТЕРИАЛЫ И СПОСОБЫ ИХ ИЗГОТОВЛЕНИЯ

1. Нетканый материал, содержащий множество волокон, при этом нетканый материал содержит:
первую поверхность и вторую поверхность, при этом первая поверхность противоположна второй поверхности; и
множество узлов, проходящих от базовой плоскости на первой поверхности, причем по меньшей мере большая часть множества узлов характеризуется значением анизотропии, превышающим 1,0, как определено способом испытаний на основе анализа узлов.
2. Нетканый материал по п. 1, отличающийся тем, что дополнительно содержит перфорированную зону, перфорированная зона содержит множество узлов, при этом перфорированная зона дополнительно содержит:
множество соединительных перемычек, соединяющих множество узлов друг с другом, при этом большая часть множества узлов содержит по меньшей мере три соединительные перемычки, соединенные со смежными узлами; и
множество отверстий, образованных между множеством соединительных перемычек и множеством узлов, причем множество отверстий обеспечивают открытую площадь в процентах для перфорированной зоны нетканого материала, составляющую от приблизительно 10% до приблизительно 60%, как определено испытанием на основе анализа образца материала.
3. Нетканый материал по п. 1, отличающийся тем, что нетканый материал характеризуется энергией сжатия, равной по меньшей мере приблизительно 40 гс*см в любом цикле способа испытания для определения энергии сжатия.
4. Нетканый материал по п. 1, отличающийся тем, что нетканый материал характеризуется энергией сжатия, равной по меньшей мере приблизительно 50 гс*см в любом цикле способа испытания для определения энергии сжатия.
5. Нетканый материал по п. 1, отличающийся тем, что нетканый материал характеризуется энергией сжатия, равной по меньшей мере приблизительно 60 гс*см в первом цикле способа испытания для определения энергии сжатия.
6. Нетканый материал по п. 1, отличающийся тем, что нетканый материал характеризуется линейностью сжатия, превышающей приблизительно 0,50, как определено способом испытания для определения линейности сжатия.
7. Нетканый материал по п. 1, отличающийся тем, что каждый из большей части множества узлов характеризуется отношением высоты узла к большему размеру узла, превышающим 1,0.
2
2
8. Нетканый материал по п. 1, отличающийся тем, что множество узлов обеспечивают плотность узлов от приблизительно 1,0 узла/см до приблизительно 3,0 узлов/см.
9. Нетканый материал, содержащий множество волокон, при этом нетканый материал содержит:
первую поверхность и вторую поверхность, при этом первая поверхность противоположна второй поверхности; и
множество узлов, проходящих от базовой плоскости на первой поверхности;
причем нетканый материал характеризуется энергией сжатия, равной по меньшей мере приблизительно 40 гс⋅см в любом цикле способа испытания для определения энергии сжатия.
10. Нетканый материал по п. 9, отличающийся тем, что нетканый материал характеризуется энергией сжатия, равной по меньшей мере приблизительно 50 гс⋅см в любом цикле способа испытания для определения энергии сжатия.
11. Нетканый материал по п. 9, отличающийся тем, что нетканый материал характеризуется энергией сжатия, равной по меньшей мере приблизительно 60 гс⋅см в первом цикле способа испытания для определения энергии сжатия.
12. Нетканый материал по п. 9, отличающийся тем, что нетканый материал характеризуется линейностью сжатия, превышающей приблизительно 0,50, как определено способом испытания для определения линейности сжатия.
13. Нетканый материал по п. 9, отличающийся тем, что дополнительно содержит:
перфорированную зону, перфорированная зона содержит множество узлов, при этом перфорированная зона дополнительно содержит:
множество соединительных перемычек, соединяющих множество узлов друг с другом, при этом большая часть множества узлов содержит по меньшей мере три соединительные перемычки, соединенные со смежными узлами; и
множество отверстий, образованных между множеством соединительных перемычек и множеством узлов, причем множество отверстий обеспечивают открытую площадь в процентах для перфорированной зоны нетканого материала, составляющую от приблизительно 10% до приблизительно 60%, как определено способом испытания на основе анализа образца материала.
14. Нетканый материал по п. 9, отличающийся тем, что по меньшей мере большая часть множества узлов имеет значение анизотропии, превышающее 1,0, как определено способом испытаний на основе анализа узлов.
2
2
15. Нетканый материал по п. 9, отличающийся тем, что каждый из большей части множества узлов характеризуется отношением высоты узла к большему размеру узла, превышающим 1,0, и множество узлов обеспечивают плотность узлов, равную от приблизительно 1,0 узлов/см до приблизительно 3,0 узлов/см.
16. Нетканый материал, содержащий множество волокон, при этом нетканый материал содержит:
первую поверхность и вторую поверхность, при этом первая поверхность противоположна второй поверхности; и
множество узлов, проходящих от базовой плоскости на первой поверхности;
при этом нетканый материал характеризуется линейностью сжатия, превышающей приблизительно 0,50, как определено способом испытания для определения линейности сжатия.
17. Нетканый материал по п. 16, отличающийся тем, что нетканый материал характеризуется энергией сжатия, равной по меньшей мере приблизительно 40 гс⋅см в любом цикле способа испытания для определения энергии сжатия.
18. Нетканый материал по п. 16, отличающийся тем, что нетканый материал характеризуется энергией сжатия, равной по меньшей мере приблизительно 60 гс⋅см в первом цикле способа испытания для определения энергии сжатия.
19. Нетканый материал по п. 16, отличающийся тем, что по меньшей мере большая часть множества узлов имеет значение анизотропии, превышающее 1,0, как измерено способом испытаний на основе анализа узлов.
2
2
20. Нетканый материал по п. 19, отличающийся тем, что каждый из большей части множества узлов характеризуется отношением высоты узла к большему размеру узла, превышающим 1,0, и множество узлов обеспечивают плотность узлов, равную от приблизительно 1,0 узлов/см до приблизительно 3,0 узлов/см.